(57)【要約】【課題】セラミックグリーンシート上の導体パターンの周囲に形成されるセラミックパターンの空気のかみこみを抑制して、セラミックグリーンシートおよび導体パターンを薄層化して高積層化した場合にも積層型電子部品に発生するデラミネーションやショート等の欠陥を防止でき、高信頼性の積層型電子部品が得られる積層型電子部品の製法を提供する。【解決手段】導体パターン３、１５の周囲に形成されたセラミックパターン５、１７領域に、前記導体パターン３、１５の長辺方向に沿って溝部６を形成した。【選択図】図２
2005136008.tif 000002
【特許請求の範囲】
【請求項１】
セラミックグリーンシートが複数積層されたグリーン積層体の内部に、矩形状の導体パターンと、該導体パターンの非形成領域にセラミックパターンとを有する母体積層体を形成する工程を具備する積層型電子部品の製法であって、前記導体パターンが長辺方向に縦列配置されなり、かつ前記非形成領域に、前記導体パターンの長辺方向に沿って溝部を形成したことを特徴とする積層型電子部品の製法。
【請求項２】
溝部の幅が５〜３０μｍであることを特徴とする請求項１に記載の積層型電子部品の製法。
【請求項３】
溝部が導体パターンの両側に配置されていることを特徴とする請求項１または２に記載の積層型電子部品の製法。
【請求項４】
溝部が導体パターンから離して配置されていることを特徴とする請求項１乃至３のうちいずれか記載の積層型電子部品の製法。
【請求項５】
セラミックパターンの厚みをｔ１、導体パターンの厚みをｔ２としたときに、ｔ１／ｔ２≦１．５の関係を満足することを特徴とする請求項１乃至４のうちいずれか記載の積層型電子部品の製法。
【請求項６】
導体パターンの厚みが２μｍ以下であることを特徴とする請求項１乃至５のうちいずれか記載の積層型電子部品の製法。
【請求項７】
セラミックグリーンシートの厚みが５μｍ以下であることを特徴とする請求項１乃至６のうちいずれか記載の積層型電子部品の製法。
【請求項８】
導体パターンおよびセラミックパターンの端部が傾斜面で接していることを特徴とする請求項１乃至７のうちいずれか記載の積層型電子部品の製法。
【請求項９】
積層数が１００層以上であることを特徴とする請求項１乃至８のうちいずれか記載の積層型電子部品の製法。
【請求項１０】
母体積層体が、
(ａ)セラミックグリーンシートの主面上に、導体ペーストを印刷して導体パターンを所定間隔をおいて複数形成した後に前記導体パターンの非形成領域にセラミックペーストを印刷してセラミックパターンを形成する工程、又は、セラミックパターンを形成した後に導体パターンを形成する工程のうちのいずれかの工程と、
（ｂ）前記導体パターンおよび前記セラミックパターンが形成されたセラミックグリーンシートを積層する工程とを経て作製されることを特徴とする請求項１乃至９のうちいずれか記載の積層型電子部品の製法。
【請求項１１】
母体積層体が、
（ａ）支持体上にセラミックグリーンシートを載置する工程と、
（ｂ）該セラミックグリーンシートの主面上に導体ペーストを印刷して導体パターンを所定間隔をおいて複数形成した後に、前記導体パターンの非形成領域にセラミックペーストを印刷してセラミックパターンを形成する工程、又は、セラミックパターンを形成した後に導体パターンを形成する工程のうちのいずれかの工程と、
（ｃ）前記導体パターンおよびセラミックパターンが形成された前記セラミックグリーンシートの上面に、別のセラミックグリーンシートを重ね合わせる工程と、
（ｄ）（ｂ）〜（ｃ）工程を繰り返す工程とを具備して作製されることを特徴とする請求項１乃至９のうちいずれか記載の積層型電子部品の製法。
【発明の詳細な説明】
【技術分野】
【０００１】
本発明は、積層型電子部品の製法に関し、特に、積層セラミックコンデンサ、積層インダクタ、積層圧電体、多層配線基板等の積層型電子部品に関するもので、導体パターンとともに、その非形成領域にセラミックパターンを有するセラミックグリーンシートを積層して形成される母体積層体を作製するための積層型電子部品の製法に関する。
【背景技術】
【０００２】
近年、電子機器の小型化、高密度化に伴い、例えば、積層セラミックコンデンサでは小型高容量化が求められ、このため誘電体層や内部電極層の薄層化および多層化が進められている。
【０００３】
このように薄層化および多層化が要求される積層セラミックコンデンサのような積層型電子部品の製法においては、セラミックグリーンシートの薄層化および多層化に伴い、セラミックグリーンシート上に形成された導体パターンの厚みが大きく影響するようになり、導体パターンが形成されている部分と形成されていない部分との間で導体パターンの厚みによる段差が累積し、導体パターンの無い周囲のセラミックグリーンシート同士の密着が弱くなり、デラミネーションが発生しやすくなる。このためセラミックグリーンシート上の段差を無くす工夫が図られている。
【０００４】
このような積層型電子部品の製法として、例えば、下記の特許文献１に開示されるようなものが知られている。この公報に開示された製法によれば、まず、図６のマザー状態で用意されたセラミックグリーンシート１０１の主面上に導体パターン１０３を形成し、次に、この導体パターン１０３の周囲にセラミックペーストを印刷してセラミックパターン１０５を形成する。この後、導体パターン１０３およびセラミックパターン１０５が形成されたセラミックグリーンシート１０１を複数積層して母体積層体を形成する工法が採られている。
【特許文献１】特開２０００−３１１８３１号公報
【発明の開示】
【発明が解決しようとする課題】
【０００５】
しかしながら、上記した積層型電子部品の製法では、セラミックグリーンシート１０１上に形成した導体パターン１０３の周囲に、しかも、その導体パターン１０３の傾斜面にも重なるくらいに充分にセラミックパターン１０５を形成し、その上にセラミックグリーンシート１０１を積層するものであることから、導体パターン１０３やセラミックパターン１０５などの塗布膜とセラミックグリーンシートとの間で脱気性が低下し、空気のかみこみが発生してしまい、焼成後の積層型電子部品である積層セラミックコンデンサにはデラミネーションやショートが多発するという問題があった。
【０００６】
従って、本発明は、セラミックグリーンシート上の導体パターンの周囲に発生する空気のかみこみを抑制して、セラミックグリーンシートおよび導体パターンを薄層化して高積層化した場合にも積層型電子部品に発生するデラミネーションやショート等の欠陥を防止でき、高信頼性の積層型電子部品が得られる積層型電子部品の製法を提供することを目的とする。
【課題を解決するための手段】
【０００７】
本発明の積層型電子部品の製法は、セラミックグリーンシートが複数積層されたグリーン積層体の内部に、矩形状の導体パターンと、該導体パターンの非形成領域にセラミックパターンとを有する母体積層体を形成する工程を具備する積層型電子部品の製法であって、前記導体パターンが長辺方向に縦列配置されなり、かつ前記非形成領域に、前記導体パターンの長辺方向に沿って溝部を形成したことことを特徴とする。
【０００８】
そして、上記積層型電子部品の製法では、前記溝部の幅を５〜３０μｍとすること、溝部が導体パターンの両側に配置されていること、そして、その溝部が導体パターンから離して配置されていることが望ましく、また、セラミックパターンの厚みをｔ１、導体パターンの厚みをｔ２としたときに、ｔ１／ｔ２≦１．５の関係を満足することが望ましい。
【０００９】
さらに、上記積層型電子部品の製法では、導体パターンの厚みが２μｍ以下であること、セラミックグリーンシートの厚みが５μｍ以下であること、導体パターンおよびセラミックパターンの端部が傾斜面で接していること、積層数が１００層以上であることが望ましい。
【００１０】
次に、このような積層型電子部品の製法では、母体積層体が、(ａ)セラミックグリーンシートの主面上に、導体ペーストを印刷して導体パターンを所定間隔をおいて複数形成した後に前記導体パターンの非形成領域にセラミックペーストを印刷してセラミックパターンを形成する工程、又は、セラミックパターンを形成した後に導体パターンを形成する工程のうちのいずれかの工程と、（ｂ）前記導体パターンおよび前記セラミックパターンが形成されたセラミックグリーンシートを積層する工程とを経て作製されること、また、別の製法では、母体積層体が、（ａ）支持体上にセラミックグリーンシートを載置する工程と、（ｂ）該セラミックグリーンシートの主面上に導体ペーストを印刷して導体パターンを所定間隔をおいて複数形成した後に、前記導体パターンの非形成領域にセラミックペーストを印刷してセラミックパターンを形成する工程、又は、セラミックパターンを形成した後に導体パターンを形成する工程のうちのいずれかの工程と、（ｃ）前記導体パターンおよびセラミックパターンが形成された前記セラミックグリーンシートの上面に、別のセラミックグリーンシートを重ね合わせる工程と、（ｄ）（ｂ）乃至（ｃ）工程を繰り返す工程とを具備して作製されることが望ましい。
【発明の効果】
【００１１】
本発明の製法によれば、導体パターンの傾斜面にも重なるくらいに充分にセラミックパターンを形成する場合であっても、予め、導体パターン間に印刷時に空気がぬける溝部が形成されているために、セラミックグリーンシートを積層する際に、導体パターンやセラミックパターンなどの塗布膜とセラミックグリーンシートとの間が空気を閉じ込める状態になり難く、このため積層直後の空気のかみこみを防止でき、焼成後においても積層セラミックコンデンサ等に発生するデラミネーションやショートを防止できる。
【００１２】
また、本発明においては溝部の幅を上記範囲とし、また、溝部を導体パターンの両側に配置し、さらには、溝部を導体パターンから離して形成することにより、導体パターン周辺に発生する空気のかみこみを抑制する十分な空気のパスを形成できる。
【００１３】
また、セラミックパターンの厚みを導体パターンの厚みに対して厚くする場合においても、ｔ１／ｔ２比を上記の比率に制限することにより、セラミックパターンのにじみや乗り上げを抑制できる。
【００１４】
また、本発明のように、縦列配置された導体パターンに沿って連通する溝部を有するセラミックパターンを形成する製法によれば、導体パターンが２μｍ以下と薄層化され、積層時に導体パターンとセラミックグリーンシートとの間で脱気性がさらに低下しやすい場合においても充分な空気のパスを形成できることから好適に用いることができる。
【００１５】
さらに本発明によれば、セラミックグリーンシートの厚みが薄くなり、導体パターンによる段差が顕著に現れるような場合においても、縦列配置された導体パターン間に少なからずセラミックパターンを形成するものであることから、積層型電子部品の内部に形成された導体パターンによる段差を解消でき、このことによりデラミネーションやショートを防止できる。
【００１６】
また、導体パターンおよびセラミックパターンの端部が傾斜面を有し、両パターンが接している場合においても、本発明のようなセラミックパターンであれば、空気のかみこみを効果的に抑制できるとともに印刷面とセラミックグリーンシートの密着性をも高めることができる。
【００１７】
また、本発明の製法によれば導体パターンに隣接して充填よくセラミックパターンを形成できることから、１００層以上に高積層化したとしても導体パターンによる段差を抑制できるとともに積層、焼成後のデラミネーションを防止できる。
【００１８】
そして、本発明の製法は、上記のような一括積層および逐次積層により形成される母体積層体あるいは焼成後の積層型電子部品に対して、デラミネーションやショートを防止する改善策として好適に用いることができる。
【発明を実施するための最良の形態】
【００１９】
（製法１）
本発明の積層型電子部品の製法を積層セラミックコンデンサに適用した例について詳細に説明する。積層セラミックコンデンサを構成するセラミックグリーンシート１を、図１（ａ）に示すように、まず、キャリアフィルム２上にセラミックスラリを塗布して形成する。このセラミックグリーンシート１の厚みは積層セラミックコンデンサの小型および高容量化という理由から、５μｍ以下、特に４μｍ以下、さらには３μｍ以下であることが望ましく、導体パターンを本発明の形状とし、かつ導体パターンの周囲にセラミックパターンを形成するという製法に効果的である。
【００２０】
次に、図１（ｂ）に示すように、このセラミックグリーンシート１の一方主面上に導体ペーストを印刷して導体パターン３を所定間隔をおいて複数形成する。導体パターン３は、図２に示すように、その形状は平面的に見て矩形状、特に長方形状であり、しかも長辺方向に縦列配置されていることを特徴としている。図３は導体パターンに隣接して形成されたセラミックパターンの断面図である。さらには、これら導体パターンおよびセラミックパターンの端部が、図３に示すように傾斜面を有していることが望ましい。
【００２１】
また、導体パターン３の厚みは、本発明の製法におけるセラミックペーストの印刷時の回り込みやすさにより、その厚みは２μｍ以下、特に、１．５μｍ以下であることがより望ましい。
【００２２】
この後、図１（ｃ）に示すように、この導体パターン３の周囲に、この導体パターン３の厚みによる段差を実質的に無くすようにセラミックペーストを印刷してセラミックパターン５を形成する。
【００２３】
セラミックパターン５の印刷は、図２に示すように、長方形状の導体パターン３の長辺方向に向かって走査されるものである（図２中の矢印）が、この場合、溝部６はセラミックペーストの印刷方向に導体パターンの長辺方向に沿って平行に形成される。そして、この溝部６は、その幅が５〜３０μｍ、特に、１０〜２０μｍであることが望ましい。
【００２４】
さらに本発明では、溝部６を、前記導体パターン３間の長辺方向の両側に導体パターンから離して配置することが望ましい。
【００２５】
また、本発明においては、図３のように、セラミックパターン５の厚みをｔ１、導体パターン３の厚みをｔ２としたときに、ｔ１／ｔ２≦１．５の関係を満足することが望ましく、両パターンが実質同一厚み以上であれば、特に、１．３以下、１．１以下であることが望ましい。
【００２６】
次に、図１（ｄ−１）、（ｄ−２）に示すように、導体パターン３およびセラミックパターン５を形成したセラミックグリーンシート１を複数積層し母体積層体９を作製する。
【００２７】
この母体積層体９では、セラミックグリーンシート１間に、本発明の長方形状の導体パターン３が孤立して複数介在し、また、その導体パターン３に隣接してセラミックパターン５が形成されている。また、導体パターン３は、エンドマージン側辺３ａが積層方向に対して一層毎に交互にずれるように形成されている。サイドマージン側辺３ｂ側は積層方向に同じ位置で積層されている。尚、図１（ｄ−１）はサイドマージン側辺３ｂを、図１（ｄ−２）はエンドマージン側辺３ａを分割する断面図である。なお、本発明の導体パターン３およびセラミックパターン５が形成されたセラミックグリーンシート１の積層数は、脱気性の影響が大きくなる１００層以上の場合に好適に用いられる。
【００２８】
次に、この母体積層体９を所定個所で切断して積層体成形体を作製する。積層成形体の対向する側面には、導体パターン３のエンドマージン側辺３ａが交互に積層方向に一層毎に露出している。この後、所定の雰囲気下、温度条件で焼成して積層セラミックコンデンサが形成される。
【００２９】
（製法２）
次に、本発明の他の製法について図４をもとに詳細に説明する。なお、この製法に用いるセラミックスラリ、導体ペーストおよびセラミックペースト、並びに、これらの組成物により形成されるセラミックグリーンシート、導体パターンおよびセラミックパターンは前記した製法１において用いたものに他ならない。
【００３０】
図４（ａ）に示すように、まず、支持体１１上に複数のセラミックグリーンシート１３ａを載置して、積層セラミックコンデンサのマージン部となる所定厚みの無電極部１４ａを形成する。
【００３１】
次に、図４（ｂ）に示すように、積層されたセラミックグリーンシート１３ａの最上層の一方主面上に導体ペーストを印刷して矩形状の導体パターン１５を等間隔に離間して複数形成する。
【００３２】
この後、図４（ｃ）に示すように、この導体パターン１５の周囲に、製法１の図２のように、導体パターン１５の周囲に接しかつこの導体パターン１５の厚みによる段差を実質的に無くすようにセラミックペーストを印刷してセラミックパターン１７を形成する。
【００３３】
この場合も製法１と同様、セラミックパターン１７は、前記セラミックペーストの印刷方向に縦列配置された導体パターンと平行して配置した溝部１８を有するように形成されることが重要である。
【００３４】
ここでセラミックグリーンシート１３ａ上に形成される導体パターン１５、セラミックパターン１７および溝部１８は、前記した製法１において作製される導体パターン３、セラミックパターン１７、溝部１８と同様の形状、配置並びに厚みになるように形成される。即ち、図２に示すパターン配置となる。
【００３５】
尚、本発明では、導体パターン１５よりも先にセラミックパターン１７を形成することもできる。この場合には、セラミックグリーンシート１３ａ、１３ｂに対して、セラミックパターン１７の色のコントラストをつけていることが必要である。
【００３６】
次に、図４（ｄ）に示すように、上記のように導体パターン１５およびセラミックパターン１７が形成されたセラミックグリーンシート１３ａの上面側に、これら導体パターン１５およびセラミックパターン１７を覆うように、別のセラミックグリーンシート１３ｂを重ね合わせて、導体パターン１５およびセラミックパターン１７とセラミックグリーンシート１３ｂとを密着させる。
【００３７】
この後は、所望の積層数になるように、図４（ｂ）〜（ｄ）の工程を繰り返し、最後に、再び、セラミックグリーンシート１３ａを用いて、図４（ａ）工程において形成したと同様の厚みの無電極部１４ｂを形成して母体積層体２３を形成する。
【００３８】
なお、本発明は、上記したように、セラミックグリーンシート１３ａもしくは１３ｂを重ね合わせた後に、逐次、その上面にスクリーン印刷により導体パターン１５やセラミックパターン１７を形成していく工法である。この点、導体パターン１５やセラミックパターン１７を予め形成したセラミックグリーンシート１３ａ、１３ｂを複数準備して一括積層する工法に比較して積層時の位置ずれを含みにくいことから、形成された母体積層体２３中の導体パターン１５およびセラミックパターン１７の位置精度は印刷精度のみの位置ずれだけで済むため、積層精度が良好になり、容量ばらつきを低減できるとともに、サイドマージンやエンドマージンを小さくでき、しいては、積層セラミックコンデンサの小型化にも対応が可能となる。
【００３９】
なお、本発明の製法では、図５に示すように、セラミックグリーンシート１３ａ、１３ｂは、キャリアフィルム３０が貼り合わされたものであることがよく、この場合、キャリアフィルム３０のついたセラミックグリーンシート１３ａ、１３ｂを重ね合わせた後に前記キャリアフィルム３０を剥離する。この方法によれば、セラミックグリーンシート１３ａ、１３ｂがキャリアフィルム３０によって支持されているために、導体パターン１５やセラミックパターン１７の上面側に重ね合わせた後に加圧加熱して密着させる場合においてもセラミックグリーンシート１３ａ、１３ｂの伸びや変形を抑制することもできる。また、この方法ではセラミックグリーンシート１３ａ、１３ｂ自体を吸着することがないため、セラミックグリーンシート１３ａ、１３ｂの欠陥を防止することができる。
【００４０】
図４（ｅ１）は母体積層体２３のサイドマージン側、図４（ｅ２）はエンドマージン側の断面図である。図４に示すように、この母体積層体２３を点線部Ｃで切断して積層成形体を形成した後、さらに、この積層成形体を所定の雰囲気および温度条件下で焼成して、外部導体を形成してセラミック層と内部電極層を具備する積層セラミックコンデンサを形成する。
【００４１】
さらに、この製法によれば、導体パターン１５やセラミックパターン１７の形成精度が良好になり、容量ばらつきを低減できるとともに、積層数を増大しても導体パターン１５の形成精度には影響しないことから、積層型電子部品の高積層化や大型化を実現できる。
【実施例】
【００４２】
セラミック積層体の一つである積層セラミックコンデンサを以下のように作製した。
【００４３】
（製法１）
セラミックグリーンシートは、ＢａＴｉＯ３９９．５モル％と、ＭｎＯ０．５モル％とからなる組成物１００モル部に対して、Ｙ２Ｏ３を０．５モル部、ＭｇＯを０．５モル部添加し、これらのセラミック成分１００重量部に対して、ガラス成分を１．２重量部、エチルセルロース５．５重量％と石油系アルコール９４．５重量％からなるビヒクル１１重量部添加し、３本ロールで混練して調製してセラミックスラリを作成し、ダイコーター法を用いてポリエステルより成る帯状のキャリアフィルム上に成膜した。
【００４４】
導体ペーストは、平均粒径０．２μｍのＮｉ粉末４５重量％と、エチルセルロース５．５重量％と石油系アルコール９４．５重量％からなるビヒクル５５重量％とを３本ロールで混練して調製した。
【００４５】
セラミックパターン用のセラミックペーストは、上記のセラミックスラリの一部をＢａＴｉＯ３の粒子径が０．５μｍになるまで粉砕し、導体ペーストと同様にペースト化して調製した。
【００４６】
次に、得られたセラミックグリーンシートの主面状に、１５０ｍｍ角の印刷スクリーンを有するスクリーン印刷装置を用いて、上記した導体ペーストを図２に示す形状に印刷して平均厚み２μｍの導体パターンを形成した。さらに、このセラミックグリーンシート上に形成された導体パターンの周囲に１５０ｍｍ角の印刷スクリーンを用いてセラミックペーストを印刷して導体パターンとともに表１に示す形態のセラミックパターンが塗布形成されたセラミックグリーンシートを作製した。導体パターンとセラミックパターンとは両パターンの端部で接するようにした。その際、セラミックペーストの印刷は略矩形状の導体パターンの長寸方向に向かって印刷を行った。溝部は導体パターンから離した位置に形成し、その厚みは導体パターンの厚みと実質同一になるように形成した。
【００４７】
次に、このセラミックグリーンシートを３００層積層し、さらにその上下に、導体パターンやセラミックパターンが形成されていないセラミックグリーンシートを各１０枚積層し、第１回目の加圧プレスを行い、１００個の母体積層体を形成した。
【００４８】
この条件で作製した母体積層体は、セラミックグリーンシートが完全に密着されていない状態であり、導体パターンのサイドマージン側辺とセラミックパターン間、即ち、導体パターン、セラミックパターンおよびグリーンシートで囲まれる部分に僅かな空間が形成されていた。
【００４９】
次に、この母体積層体を温度１００℃、圧力２０ＭＰａで第２回目の積層プレスを行い、母体積層体内のエアを脱気するとともに、導体パターンを塗布したセラミックグリーンシートおよびその上下のセラミックグリーンシートと同一材料からなるセラミックグリーンシートを積層して完全に密着一体化させた。
【００５０】
次に、この母体積層体を格子状に切断して、導体パターンのエンドマージン側端が側面に交互に露出する電子部品本体成形体を得た。
【００５１】
（製法２）
次に、前記製法２である逐次積層の工法を用いて試料を作製した。得られたセラミックグリーンシートを複数枚支持体上に載置し、その主面状に、スクリーン印刷装置を用いて、本発明の形状を有する導体パターンを印刷し、次に、この導体パターンの周囲にセラミックパターンを形成した。この場合、縦列配置して形成された矩形状の導体パターンの長辺方向にセラミックペーストを印刷した。導体パターンの厚みは１．４μｍとした。また、溝部は導体パターンから離した位置に形成し、その厚みは導体パターンの厚みと実質同一になるように形成した。導体パターンとセラミックパターンとは両パターンの端部で接するようにした。
【００５２】
次に、この導体パターンとともに本発明のセラミックパターンが塗布形成されたセラミックグリーンシートの上面に、再び、セラミックグリーンシートを重ね合わせ、これを３００回繰り返し静電容量を発現する層数を３００層とした。さらにその上に、導体パターンおよびセラミックパターンが形成されていないセラミックグリーンシートを各１０枚積層し、第１回目の加圧プレスを行い母体積層体を形成した。なお、上記の工程においては、いずれもセラミックグリーンシートを重ね合わせる毎にキャリアフィルムを剥離する工法を用いた。
【００５３】
次に、上記した一括積層および逐次積層の工程で作製したこれらの母体積層体を格子状に切断して電子部品本体成形体を得た。
【００５４】
次に、この電子部品本体成形体を大気中２５０℃に加熱し、脱バイ処理を行った。この後、１０−７Ｐａの酸素／窒素雰囲気中、１２５０℃で２時間焼成し、さらに、１０−２Ｐａの酸素窒素雰囲気中にて９００℃で４時間の再酸化処理を行い、積層セラミックコンデンサのコンデンサ本体を得た。
【００５５】
次に、焼成後のコンデンサ本体の端面にＣｕペーストを９００℃で焼き付け、さらにＮｉ／Ｓｎメッキを施し、内部導体と接続する外部導体を形成し積層セラミックコンデンサを得た。
【００５６】
このようにして得られた積層セラミックコンデンサの外形寸法は、幅０．８ｍｍ、長さ１．６ｍｍであった。また内部導体に起因する段差はなく、この内部導体は湾曲することなく平坦であった。
【００５７】
次に、焼成後に得られた１００個の積層セラミックコンデンサについて、端面及び側面からそれぞれ研磨し、内部導体周縁部のデラミネーションの有無を評価した。また、焼成後の積層セラミックコンデンサ１００個について、３００℃の半田槽に１秒間浸漬した後、引き上げる熱衝撃試験を施したものについてもデラミネーションの有無を評価した。静電容量のばらつきは、焼成後の積層セラミックコンデンサ１００個の静電容量の測定値から算出した。
【００５８】
さらに、比較例として、セラミックグリーンシート上に縦列配置した導体パターン間に凹部を設けないで、導体パターンの周囲の全面に、特に傾斜面に重なるようにセラミックパターンを形成したものを上記と同様にして作製し評価した。これらの結果も併せて表１に記載した。これらの結果を表１に記載した。
【表１】
2005136008.tif 000003
表１の結果から、導体パターンの長辺方向に沿って、セラミックパターンに溝部を形成した試料Ｎｏ．２〜９では、焼成後にデラミネーションやショートが全く発生せず、熱衝撃試験後においても２／１００個以下であった。また、静電容量のばらつきが２．２％以下であった。
【００５９】
特に、溝部の幅を５〜３０μｍとなるように形成した試料Ｎｏ．３〜６、７〜９では、焼成後および熱衝撃試験後のデラミネーションやショートが全く発生しなかった。また、静電容量のばらつきも２％以下、さらに、逐次積層で作製した試料Ｎｏ．８、９では静電容量のばらつきが１．４％であった。
【００６０】
一方、導体パターンの周囲に溝部を設けないで、導体パターンの周囲の全面に、特に傾斜面に重なるようにセラミックパターンを形成した試料Ｎｏ．１では、焼成後および熱衝撃試験後においてデラミネーションが発生した。また、静電容量のばらつきは２．５％と大きかった。
【図面の簡単な説明】
【００６１】
【図１】本発明の積層型電子部品を製造するための工程図を示す。
【図２】セラミックグリーンシート上の導体パターン周囲に形成された本発明のセラミックパターンを示す概略平面図である。
【図３】導体パターンに隣接して形成されたセラミックパターンの断面図である。
【図４】導体パターンを形成した後にセラミックパターンを形成し、逐次積層を行い、積層型電子部品を製造するための工程図である。
【図５】図４の積層型電子部品の製法において、キャリアフィルムのついたセラミックグリーンシートを用い、重ね合わせ後に剥離する工程を具備する工程図である。
【図６】セラミックグリーンシート上の導体パターンの非形成領域に、溝部を有しないセラミックパターンを形成する従来工法を示す模式図である。
【符号の説明】
【００６２】
１、１３ａ、１３ｂ  セラミックグリーンシート
３、１５            導体パターン
５、１７            セラミックパターン
６、１８            溝部
９、２３            母体積層体
【図１】
2005136008.tif 000004
【図２】
2005136008.tif 000005
【図３】
2005136008.tif 000006
【図４】
2005136008.tif 000007
【図５】
2005136008.tif 000008
【図６】
2005136008.tif 000009